(57)【要約】【課題】直線性が高く、剥がれや残さのない良好なブラックマトリクスパターンを容易に形成できる様にする。【解決手段】感光性組成物において、光重合開始剤は式（Ｉ）に示す化合物とトリアジン化合物とを含有する。これらの化合物を含有することで、感光性組成物は光に対する感度が高くなり、パターンの現像マージンが大きくなる。  よって、感光性組成物が遮光材料を含有する場合でも、直線性が良く、剥がれや残さのないパターンを容易に形成できる。【化１】2005338328.tif 000025【選択図】なし【特許請求の範囲】
【請求項１】
液晶ディスプレイのブラックマトリクスを形成するための感光性組成物であって、
光重合性化合物と、光重合開始剤と、遮光材料とを含有し、
前記光重合開始剤として、式（Ｉ）で示される化合物の少なくとも一種を含有することを特徴とする感光性組成物。
【化１】
2005338328.tif 000020
（式（Ｉ）中、Ｘは、式（II）又は式（III）で示される基であり、Ｒ1は、フェニル基、Ｃ1-Ｃ20アルキル基、ＣＮ、ＮＯ2又はＣ1−Ｃ4ハロアルキル基であり、Ｒ2は、Ｃ2−Ｃ12アシル基又はＣ4−Ｃ6アルケノイル基である。）
【化２】
2005338328.tif 000021
（式（II）中、Ｒ3−Ｒ7は、水素、ハロゲン、Ｃ1−Ｃ12アルキル基、フェニル基又はＣ6Ｈ5Ｓ−である。）
【化３】
2005338328.tif 000022
（式（III）中、Ｒ8−Ｒ9は、水素、ハロゲン、Ｃ1−Ｃ12アルキル基又はフェニル基である。）
【請求項２】
前記光重合開始剤として含有される前記式（Ｉ）で示される化合物の一種が、式（IV）で示される１，２−オクタンジオン，１−[４−（フェニルチオ）フェニル]−，２−（Ｏ−ベンゾイルオキシム）であることを特徴とする請求項１に記載の感光性組成物。
【化４】
2005338328.tif 000023
【請求項３】
前記光重合開始剤として含有される前記式（Ｉ）で示される化合物の一種が、式（Ｖ）で示されるエタノン，１−[９−エチル−６−（２−メチルベンゾイル）−９Ｈ−カルバゾル−３−イル]−，１−（Ｏ−アセチルオキシム）であることを特徴とする請求項１に記載の感光性組成物。
【化５】
2005338328.tif 000024
【請求項４】
前記光重合開始剤として、式（Ｉ）で示される化合物に加えて、式（Ｉ）で示される化合物以外の化合物の少なくとも一種を含有することを特徴とする請求項１〜３の何れか一項に記載の感光性組成物。
【請求項５】
前記光重合開始剤として、式（Ｉ）で示される化合物に加えて、式（Ｉ）で示される化合物以外の化合物であるイミダゾリル化合物、トリアジン化合物及びアミノケトン化合物の少なくとも一種を含有することを特徴とする請求項４に記載の感光性組成物。
【請求項６】
前記式（Ｉ）で示される化合物と前記式（Ｉ）で示される化合物以外の化合物との配合割合が重量比で１０：９０〜９０：１０であることを特徴とする請求項５に記載の感光性組成物。
【請求項７】
前記遮光材料として、カーボンブラック及び／又はチタンブラックを含有することを特徴とする請求項１〜６の何れか一項に記載の感光性組成物。
【請求項８】
前記感光性組成物の膜厚１μｍあたりのＯＤ値が３．５以上であることを特徴とする請求項１〜７の何れか一項に記載の感光性組成物。
【発明の詳細な説明】
【技術分野】
【０００１】
本発明は、液晶ディスプレイパネルのブラックマトリクスを形成するための感光性組成物に関する。
【背景技術】
【０００２】
カラー液晶ディスプレイ等の各種多色表示体に備えられるカラーフィルタには、表示コントラストや発色効果を高めるためにＲ、Ｇ、Ｂの着色層間の境界部分にブラックマトリクスが設けられている。このブラックマトリクスは、従来はクロム薄膜をフォトエッチングすることで形成されていた。クロム薄膜からなるブラックマトリクスは寸法精度が高く、信頼性も高い。しかしながら、クロム薄膜を形成するには、蒸着やスパッタといった真空製膜工程が必要であるため、基板の大型化には機械の大型化を伴うので、基板の大型化への対応が困難であった。
【０００３】
クロム薄膜に替わるものとして、例えば感光性樹脂成分と遮光材料とを含む感光性組成物を基板上に塗布乾燥して、フォトリソグラフにより所要のパターンを形成する技術が開発されている。(例えば、特許文献１参照)
【特許文献１】特開平１１−８４１２５号公報（第２、４頁）
【発明の開示】
【発明が解決しようとする課題】
【０００４】
ブラックマトリクスに高い遮光性を付与するためには、感光性組成物中の遮光材料の含有量を高くする必要がある。特許文献１に示される発明の場合、遮光材料の含有量を高くすると光学濃度が高くなり、その結果、光硬化の際に光が膜の深部まで到達せず、光硬化が十分に進行しない場合があった。その結果、現像マージンが狭くなってパターンの直進性が低くなったり、基板からのパターン剥がれや基板上の残さの発生が生じたり、黒色パターンとしてのブラックマトリクスパターンを良好に得ることが困難な場合があった。
【０００５】
本発明の課題は、液晶ディスプレイのカラーフィルタにおいて、直線性が良く、剥がれや残さのない良好なブラックマトリクスパターンを容易に形成できる様にすることである。
【課題を解決するための手段】
【０００６】
請求項１に記載の発明は、液晶ディスプレイのブラックマトリクスを形成するための感光性組成物であって、
光重合性化合物と、光重合開始剤と、遮光材料とを含有し、
前記光重合開始剤として、式（Ｉ）で示される化合物の少なくとも一種を含有することを特徴とする感光性組成物。
【化６】
2005338328.tif 000002
（式（Ｉ）中、Ｘは、式（II）又は式（III）で示される基であり、Ｒ1は、フェニル基、Ｃ1−Ｃ20アルキル基、ＣＮ、ＮＯ2又はＣ1−Ｃ4ハロアルキル基であり、Ｒ2は、Ｃ2−Ｃ12アシル基又はＣ4−Ｃ6アルケノイル基である。）
【化７】
2005338328.tif 000003
（式（II）中、Ｒ3−Ｒ7は、水素、ハロゲン、Ｃ1−Ｃ12アルキル基、フェニル基又はＣ6Ｈ5Ｓ−である。）
【化８】
2005338328.tif 000004
（式（III）中、Ｒ8−Ｒ9は、水素、ハロゲン、Ｃ1−Ｃ12アルキル基又はフェニル基である。）
【０００７】
請求項１に記載の発明によれば、感光性組成物は、光重合性化合物と、光重合開始剤と、遮光材料とを含有し、光重合開始剤として、式（Ｉ）に示される化合物を少なくとも一種含有する。ここで、式（Ｉ）に示される化合物は光に対する感受性が強く、わずかな照射量でも活性化する化合物である。よって、硬化性組成物が遮光材料として黒色顔料を含有しており、基板に塗布されてなる膜の深部に到達する光の照射量がわずかな場合でも光重合性化合物を重合させることができる。よって、感度が高く、パターン部分の現像マージンが大きい感光性組成物を提供することができる。
こうして感光性組成物の感度を高め、パターン部分の現像マージンを大きくすることで、黒色顔料の含有量を多くしても感光性組成物は光照射によって効率的に硬化する。よって、遮光性が高いとともに、直線性が高く、剥がれや残さのない良好なブラックマトリクスパターンを基板上に形成することができる。
これらのことによりコントラストが高く、Ｒ、Ｇ、Ｂの発色が美しいカラーフィルタを有した液晶ディスプレイパネルを容易に提供することができる。
【０００８】
請求項２に記載の発明は、請求項１に記載の感光性組成物であって、前記光重合開始剤として含有される前記式（Ｉ）で示される化合物の一種が、式（IV）で示される１，２−オクタンジオン，１−[４−（フェニルチオ）フェニル]−，２−（Ｏ−ベンゾイルオキシム）であることを特徴とする。
【化９】
2005338328.tif 000005
【０００９】
請求項２に記載の発明によれば、式（IV）で示される１，２−オクタンジオン，１−[４−（フェニルチオ）フェニル]−，２−（Ｏ−ベンゾイルオキシム）は、式（Ｉ）で示される化合物の中でも、特に、光に対する感受性が高く、請求項１に記載の発明と同様の効果をより確実に得ることができる。
【００１０】
請求項３に記載の発明は、請求項１に記載の感光性塑性物であって、前記光重合開始剤として含有される前記式（Ｉ）で示される化合物の一種が、式（Ｖ）で示されるエタノン，１−[９−エチル−６−（２−メチルベンゾイル）−９Ｈ−カルバゾル−３−イル]−，１−（Ｏ−アセチルオキシム）であることを特徴とする。
【化１０】
2005338328.tif 000006
【００１１】
請求項３に記載の発明によれば、式（Ｖ）で示されるエタノン，１−[９−エチル−６−（２−メチルベンゾイル）−９Ｈ−カルバゾル−３−イル]−，１−（Ｏ−アセチルオキシム）は、式（Ｉ）で示される化合物の中でも、特に、光に対する感受性が高く、さらに、前記１，２−オクタンジオン，１−[４−（フェニルチオ）フェニル]−，２−（Ｏ−ベンゾイルオキシム）よりも感受性が高い。従って、請求項１に記載の発明と同様の効果をより確実に得ることができる。
【００１２】
請求項４に記載の発明は、請求項１〜３の何れか１項に記載の感光性組成物であって、前記光重合開始剤として、式（Ｉ）で示される化合物に加えて、式（Ｉ）で示される化合物以外の化合物の少なくとも一種を含有することを特徴とする。
【００１３】
請求項４に記載の発明によれば、光重合性化合物として、式（Ｉ）で示される化合物に加えて、上記化合物以外の化合物を少なくとも一種含有する。こうして、これらの化合物の作用により、光重合化合物の吸光濃度を幅広い波長領域で高めて、極めて僅かな照射量の光でも活性化することができる。よって、遮光性が高いとともに、直線性が高く、剥がれや残さのない良好なブラックマトリクスパターンを基板上に容易に形成できる。
【００１４】
請求項５に記載の発明は、請求項４に記載の感光性組成物であって、前記光重合開始剤として、式（Ｉ）で示される化合物に加えて、式（Ｉ）で示される化合物以外の化合物であるイミダゾリル化合物、アミノケトン化合物及びトリアジン化合物の少なくとも一種を含有することを特徴とする。
【００１５】
請求項５に記載の発明によれば、前記光重合開始剤として、式（Ｉ）で示される化合物に加えて、イミダゾリル化合物、アミノケトン化合物及びトリアジン化合物の少なくとも一種を含有することで、これらの化合物の作用により、光重合化合物としての吸光濃度を幅広い波長領域で高めて、きわめてわずかな照射量の光でも活性化することができる。よって、請求項４に記載の発明と同様の効果を奏することができる。
【００１６】
請求項６に記載の発明は、請求項５に記載の感光性組成物であって、前記式（Ｉ）で示される化合物と前記式（Ｉ）で示される化合物以外の化合物との配合割合が重量比で１０：９０〜９０：１０であることを特徴とする。
【００１７】
請求項６に記載の発明によれば、式（Ｉ）で示される化合物と式（Ｉ）で示される化合物以外の化合物の配合割合を１０：９０〜９０：１０の範囲とすることで、光重合化合物の吸光濃度を幅広い波長領域で効果的に高めることができる。よって、遮光性の高いとともに、直線性が高く、剥がれや残さのない良好なブラックマトリクスパターンを基板上にさらに容易に形成できる。
【００１８】
請求項７に記載の発明は、請求項１〜６の何れか一項に記載の感光性組成物であって、前記遮光材料として、カーボンブラック及び／又はチタンブラックを含有することを特徴とする。
【００１９】
請求項７に記載の発明によれば、感光性組成物は、カーボンブラックやチタンブラックといった遮光性の高い遮光材料を含有する。このことで、遮光性が高いブラックマトリクスパターンを容易に形成することができる。
【００２０】
請求項８に記載の発明は、請求項１〜７の何れか一項に記載の感光性組成物であって、前記感光性組成物の膜厚１μmあたりのＯＤ値が３．５以上であることを特徴とする。
【００２１】
請求項８に記載の発明によれば、表示コントラストの優れたブラックマトリックスパターンを形成することができる。
【発明の効果】
【００２２】
本発明によれば、光に対する感受性に優れた光重合開始剤を感光性組成物に適用することで、直線性に優れ、剥がれや残さがなく、表示コントラストの優れた良好なブラックマトリクスパターンを基板上に容易に形成することができる。よって、液晶ディスプレイ用のカラーフィルタをコントラストが高く、Ｒ、Ｇ、Ｂの発色が美しい形態で容易に提供することができる。
【発明を実施するための最良の形態】
【００２３】
以下、本発明に係る感光性組成物について説明する。
本発明に係る感光性組成物は、液晶ディスプレイパネルのガラス基板上にブラックマトリクスを形成するのに用いられ、光重合性化合物、光重合開始剤、及び遮光材料を含有する。
感光性組成物は、光重合開始剤として、式（Ｉ）で示される化合物の少なくとも一種である。
【化１１】
2005338328.tif 000007
（式（Ｉ）中、Ｘは、式（II）又は式（III）で示される基であり、Ｒ1は、フェニル基、Ｃ1−Ｃ20アルキル基、ＣＮ、ＮＯ2又はＣ1−Ｃ4ハロアルキル基であり、Ｒ2は、Ｃ2−Ｃ12アシル基、Ｃ4−Ｃ6アルケノイル基である。）
【化１２】
2005338328.tif 000008
（式（II）中、Ｒ3−Ｒ7は、水素、ハロゲン、Ｃ1−Ｃ12アルキル基、フェニル基又はベンゼンスルファニル（Ｃ6Ｈ5Ｓ−）である。）
【化１３】
2005338328.tif 000009
（式（III）中、Ｒ8−Ｒ9は、水素、ハロゲン、Ｃ1−Ｃ12アルキル基又はフェニル基である。）
【００２４】
また、式（１）で示されるＯ−アシルオキシム化合物の少なくとも一種と、上記Ｏ−アシルオキシム化合物以外の化合物の少なくとも一種とを含有することが好ましい。
式（Ｉ）で示される化合物は、特開２０００−８００６８号公報に記載の方法により得られる化合物である。上記化合物は、光に対する感受性が他の既知の光重合開始剤に較べてきわめて高く、わずかな照射量の光によって効率的に活性化して光重合開始剤を硬化させることができるので、感光性組成物の感度、現像マージンを向上させることができる。よって、ブラックマトリクスパターンを直線性が高く、剥がれや残さのない良好な形態にすることができるので、表示コントラストが高くてＲ、Ｇ、Ｂの発色が美しいカラーフィルタを提供することができる。
【００２５】
上記Ｏ−アシルオキシム化合物の中では、式（Ｉ）において、Ｒ1がｎ−ヘキシル（Ｃ6Ｈ13―）で、Ｒ2がベンゾイル基で、Ｘが式（II）で示されるとともに、Ｒ3、Ｒ4、Ｒ6、Ｒ7がＨ、Ｒ5がフェニルスルファニル基（Ｃ6Ｈ5Ｓ−）である、式（IV）に示される１，２−オクタンジオン，１−[４−（フェニルチオ）フェニル]−，２−（Ｏ−ベンゾイルオキシム）が、光に対する感度や入手の容易さの点で好ましい。
【化１４】
2005338328.tif 000010
【００２６】
さらに、上記Ｏ−アシルオキシム化合物の中では、式（Ｉ）において、Ｒ1がメチルで、Ｒ2がアセチル基で、Ｘが式（III）で示されるとともに、Ｒ8がエチル基で、Ｒ9がメチル基である、式（Ｖ）に示されるエタノン，１−[９−エチル−６−（２−メチルベンゾイル）−９Ｈ−カルバゾル−３−イル]−，１−（Ｏ−アセチルオキシム）が、光に対する感度がさらに高く、より好ましい。
【化１５】
2005338328.tif 000011
【００２７】
式（Ｉ）で示される化合物以外の光重合開始剤としては、アセトフェノン、２,２−ジエトキシアセトフェノン、ｐ−ジメチルアセトフェノン、ｐ−ジメチルアミノプロピオフェノン、ジクロロアセトフェノン、トリクロロアセトフェノン、ｐ−ｔｅｒｔ−ブチルアセトフェノン等のアセトフェノン類や、ベンゾフェノン、２−クロロベンゾフェノン、ｐ,ｐ'−ビスジメチルアミノベンゾフェノン等のベンゾフェノン類や、ベンジル、ベンゾイン、ベンゾインメチルエーテル、ベンゾインイソプロピルエーテル、ベンゾインイソブチルエーテル等のベンゾインエ−テル類や、ベンジルジメチルケタール、チオキサンテン、２−クロロチオキサンテン、２,４−ジエチルチオキサンテン、２−メチルチオキサンテン、２−イソプロピルチオキサンテン等のイオウ化合物や、２−エチルアントラキノン、オクタメチルアントラキノン、１,２−ベンズアントラキノン、２,３−ジフェニルアントラキノン等のアントラキノン類や、アゾビスイソブチロニトリル、ベンゾイルパーオキシド、クメンパーオキシド等の有機過酸化物や、２−メルカプトベンゾイミダール、２−メルカプトベンゾオキサゾール、２−メルカプトベンゾチアゾール等のチオール化合物や、２−（o-クロロフェニル）−４，５−ジ（m-メトキシフェニル）−イミダゾリル二量体等のイミダゾリル化合物や、ｐ−メトキシトリアジン等のトリアジン化合物や、２，４，６−トリス（トリクロロメチル）−ｓ−トリアジン、２−メチル−４，６−ビス（トリクロロメチル）−ｓ−トリアジン、２−［２−（５−メチルフラン−２−イル）エテニル］−４，６−ビス（トリクロロメチル）−ｓ−トリアジン、２−［２−（フラン−２−イル）エテニル］−４，６−ビス（トリクロロメチル）−ｓ−トリアジン、２−［２−（４−ジエチルアミノ−２−メチルフェニル）エテニル］−４，６−ビス（トリクロロメチル）−ｓ−トリアジン、２−［２−（３，４−ジメトキシフェニル）エテニル］−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン化合物が適用可能である。
【００２８】
さらに、式（Ｉ）で示される化合物以外の光重合開始剤としては、２−ベンジル−２−ジメチルアミノ−１−（４−モルフォリノフェニル）−ブタン−１オン等のアミノケトン化合物を用いることができる。本発明では、トリアジン化合物、イミダゾイル化合物及びアミノケトン化合物が好ましく用いられる。
【００２９】
上記化合物の中で、式（Ｉ）で示され、Ｘが式（II）で示される光重合開始剤と組み合わされる光重合開始剤としては、トリアジン化合物が好ましく、式（VI）、式（VII）、式（VIII）（Ｒ1、Ｒ2はＣ1−Ｃ3のアルキル基を示す）で示されるトリアジン化合物が特に好ましい。なお、２−ベンジル−２−ジメチルアミノ−１−（４−モルフォリノフェニル）−ブタン−１オンも式（Ｉ）で示され、Ｘが式（II）で示される光重合開始剤と組み合わせる光重合開始剤としては、有効である。
【化１６】
2005338328.tif 000012
【化１７】
2005338328.tif 000013
【化１８】
2005338328.tif 000014
【００３０】
上記化合物の中で、式（Ｉ）で示され、Ｘが式（III）で示される光重合開始剤と組み合わされる光重合開始剤としては、上述のトリアジン化合物でも良いが、２−ベンジル−２−ジメチルアミノ−１−（４−モルフォリノフェニル）−ブタン−１オンを用いることが好ましい。
【００３１】
感光性組成物が、光重合開始剤として上述の少なくとも二種の化合物を含有することで、極めてわずかな照射量の光によって効率的に活性化することができる。これは、電子バンドスペクトルの異なる化合物が共存することで、光重合開始剤が高い感度を有する光の正味の波長領域を広げるか、もしくは少なくとも二種の化合物が相互作用することによる。
こうして感光性組成物の感度や現像マージンをさらに高めることで、ブラックマトリクスパターンを直線性が高く、剥がれや残さのない良好な形態にすることがさらに容易となる。
【００３２】
ここで、式（Ｉ）で示される化合物で示される化合物と、式（Ｉ）で示される化合物以外の化合物（特にトリアジン化合物、イミダゾイル化合物及びアミノケトン化合物）の配合割合は、重量比で１０：９０〜９０：１０であることが好ましく、特に２０：８０〜８０：２０であることが好ましい。式（１）で示される化合物と、式（Ｉ）で示される化合物以外の化合物の配合割合が上述の範囲内であることで、両者の化合物が効果的に相互作用して、感光性組成物の感度、現像マージンをさらに向上させることができる。
【００３３】
光重合性化合物は紫外線等の光の照射を受けて重合し、硬化する物質である。光重合性化合物としては、エチレン性二重結合を有する化合物が好ましく、具体的には、アクリル酸、メタクリル酸、フマル酸、マレイン酸、フマル酸モノメチル、フマル酸モノエチル、２−ヒドロキシエチルアクリレート、２−ヒドロキシエチルメタクリレート、エチレングリコールモノメチルエーテルアクリレート、エチレングリコールモノメチルエーテルメタクリレート、エチレングリコールモノエチルエーテルアクリレート、エチレングリコールモノエチルエーテルメタクリレート、グリセロールアクリレート、グリセロールメタクリレート、アクリル酸アミド、メタクリル酸アミド、アクリロニトリル、メタクリロニトリル、メチルアクリレート、メチルメタクリレート、エチルアクリレート、エチルメタクリレート、イソブチルアクリレート、イソブチルメタクリレート、２−エチルヘキシルアクリレート、２−エチルヘキシルメタクリレート、ベンジルアクリレート、ベンジルメタクリレート、エチレングリコールジアクリレート、エチレングリコールジメタクリレート、ジエチレングリコールジアクリレート、トリエチレングリコールジアクリレート、トリエチレングリコールジメタクリレート、テトラエチレングリコールジアクリレート、テトラエチレングリコールジメタクリレート、ブチレングリコールジメタクリレート、プロピレングリコールジアクリレート、プロピレングリコールジメタクリレート、トリメチロールプロパントリアクリレート、トリメチロールプロパントリメタクリレート、テトラメチロールプロパンテトラアクリレート、テトラメチロールプロパンテトラメタクリレート、ペンタエリスリトールトリアクリレート、ペンタエリスリトールトリメタクリレート、ペンタエリスリトールテトラアクリレート、ペンタエリスリトールテトラメタクリレート、ジペンタエリスリトールペンタアクリレート、ジペンタエリスリトールペンタメタクリレート、ジペンタエリスリトールヘキサアクリレート、ジペンタエリスリトールヘキサメタクリレート、１，６−ヘキサンジオールジアクリレート、１，６−ヘキサンジオールジメタクリレート、カルドエポキシジアクリレート等のモノマー、オリゴマー類；多価アルコール類と１塩基酸または多塩基酸を縮合して得られるポリエステルプレポリマーに（メタ）アクリル酸を反応して得られるポリエステル（メタ）アクリレート、ポリオール基と２個のイソシアネート基を持つ化合物を反応させた後、（メタ）アクリル酸を反応して得られるポリウレタン（メタ）アクリレート；ビスフェノールＡ型エポキシ樹脂、ビスフェノールＦ型エポキシ樹脂、ビスフェノールＳ型エポキシ樹脂、フェノールまたはクレゾールノボラック型エポキシ樹脂、レゾール型エポキシ樹脂、トリフェノールメタン型エポキシ樹脂、ポリカルボン酸ポリグリシジルエステル、ポリオールポリグリシジルエステル、脂肪族または脂環式エポキシ樹脂、アミンエポキシ樹脂、ジヒドロキシベンゼン型エポキシ樹脂などのエポキシ樹脂と（メタ）アクリル酸を反応して得られるエポキシ（メタ）アクリレート樹脂などが挙げられる。さらに前記エポキシ（メタ）アクリレート樹脂に多塩基酸無水物を反応させた樹脂も好適に使用できる。
【００３４】
また、光重合性化合物としては、式（IX）で示される化合物も適用できる。式（IX）で示される化合物は、それ自体が、光硬化性が高い点で好ましい化合物である。
【化１９】
2005338328.tif 000015
ここで、式（IX）で示される化合物のＸは、式（Ｘ）で示される基である。
【化２０】
2005338328.tif 000016
また、式（IX）で示される化合物のＹは、例えば無水マレイン酸、無水コハク酸、無水イタコン酸、無水フタル酸、無水テトラヒドロフタル酸、無水ヘキサヒドロフタル酸、無水メチルエンドメチレンテトラヒドロフタル酸、無水クロレンド酸、メチルテトラヒドロ無水フタル酸、無水グルタル酸といったジカルボン酸無水物からカルボン酸無水物基（−ＣＯ−Ｏ−ＣＯ−）を除いた残基である。
また、式（IX）で示される化合物のＺは、例えば無水ピロメリット酸、ベンゾフェノンテトラカルボン酸二無水物、ビフェニルテトラカルボン酸二無水物、ビフェニルエーテルテトラカルボン酸二無水物等のテトラカルボン酸二無水物から２個のカルボン酸無水物基を除いた残基である。
【００３５】
上記光重合性化合物は、該化合物と光重合開始剤の合計１００重量部に対し６０〜９９．９重量部の範囲で含有される。含有量が６０重量部未満では十分な耐熱性、耐薬品性が期待できず、また９９．９重量部を超えると塗膜形成能が劣り、光硬化不良を起こすことがある。
【００３６】
遮光材料としては、カーボンブラックやチタンブラックを好ましく使用できる。この他、Ｃｕ、Ｆｅ、Ｍｎ、Ｃｒ、Ｃｏ、Ｎｉ、Ｖ、Ｚｎ、Ｓｅ、Ｍｇ、Ｃａ、Ｓｒ、Ｂａ、Ｐｄ、Ａｇ、Ｃｄ、Ｉｎ、Ｓｎ、Ｓｂ、Ｈｇ、Ｐｂ、Ｂｉ、Ｓｉ及びＡｌ等の各種金属酸化物、複合酸化物、金属硫化物、金属硫酸鉛又は金属炭酸塩等の無機顔料も用いることができる。
【００３７】
カーボンブラックとしては、チェンネルブラック、ファーネスブラック、サーマルブラック、ランプブラックなど公知のカーボンブラックを用いることができるが、特にチャンネルブラックは遮光性に優れることから好適に用いることができる。また、樹脂被覆カーボンブラックを用いることもできる。具体的には、カーボンブラックとカーボンブラック表面に存在するカルボキシル基、ヒドロキシル基、カルボニル基と反応性を有する樹脂とを混合し、５０〜３８０度で加熱して得た樹脂被覆カーボンブラックや、水−有機溶剤混合系又は水−界面活性剤混合系にエチレン性モノマーを分散し、重合開始剤の存在下でラジカル重合又はラジカル共重合させて得た樹脂被覆カーボンブラックなどが挙げられる。この樹脂被覆カーボンブラックは樹脂被覆のないカーボンブラックに比べて導電性が低いことから、液晶ディスプレイ等のカラーフィルタとして用いた場合に電流のリークが少なく、信頼性の高い低消費電力のディスプレイが形成できる。
【００３８】
遮光材料として、上記の無機顔料に補助顔料として有機顔料を加えても良い。有機顔料は無機顔料の補色を呈するものを適切に選択して加えることにより次の様な効果が得られる。例えば、カーボンブラックは赤みがかった黒色を呈する。したがって、カーボンブラックに補助顔料として赤色の補色である青色を呈する有機顔料を加えることによりカーボンブラックの赤みが消え、全体としてより好ましい黒色を呈する。
有機顔料は、無機顔料と有機顔料の総和１００重量部に対して、有機顔料を１０〜８０重量部の範囲で用いると好ましく、より好ましくは有機顔料が２０〜６０重量部であり、最も好ましくは有機顔料が２０〜４０重量部である。
【００３９】
上記の無機顔料及び有機顔料は、顔料を分散剤を用いて適当な濃度で分散させた溶液を用いることができる。例えば、無機顔料としては、御国色素製のカーボン分散液ＣＦブラック（カーボン濃度２０％含有）、御国色素製のカーボン分散液ＣＦブラック（高抵抗カーボン２４％含有）、御国色素製のチタンブラック分散液ＣＦブラック（黒チタン顔料２０％含有）を挙げることができる。また、有機顔料としては、例えば、御国色素製のブルー顔料分散液ＣＦブルー（ブルー顔料２０％含有）、御国色素製のバイオレット分散液（バイオレット顔料１０％含有）等を挙げることができる。
また、分散剤としては、ポリエチレンイミン系、ウレタン樹脂系、アクリル樹脂系の高分子分散剤が好ましく用いられる。
【００４０】
本発明に係る感光性組成物は、光重合性化合物、光重合開始剤、及び遮光材料の総和１００重量部中に、光重合性化合物を２０〜６０重量部、光重合開始剤を０．５〜３０重量部、遮光材料を１０〜７０重量部の範囲で含有するとよい。
なお、上記の組成比において、遮光材料はカーボンブラックやチタンブラックといった無機顔料のみから構成してもよいし、補助顔料である有機顔料を含んでいてもよい。また、以下、遮光材料という場合は全て同様である。
【００４１】
上記において、遮光材料が上記総和１００重量部中に、１０重量部未満しか含有しない場合は形成した黒色パターンの遮光性能が低くなり好ましくない。
一方、遮光材料の組成比が７０重量部を超えると、所定波長の光線を照射した際に硬化不良を起こすことがあり好ましくない。
また、遮光材料の濃度は、後述するように本発明の感光性組成物を用いてブラックマトリックスを成膜した際に、本発明の感光性組成物の膜厚１μｍあたりのＯＤ（Optical Density）値が３．５以上となるように調整することが好ましい。感光性組成物の膜厚１μｍあたりのＯＤ値が３．５以上あれば、液晶ディスプレイのブラックマトリックスに用いた場合に、十分な表示コントラストを得ることができ、クロム薄膜の代替えとして必要な性能を得られる。
【００４２】
また、本発明の感光性組成物を用いてブラックマトリクスパターンを形成する際には、後述するように、基板上に本発明の感光性組成物を塗布、乾燥して膜を形成する。このときの塗布性の改善、光硬化後の物性改善のために、上記成分に加えてさらに結合剤として高分子バインダーを含有してもよい。結合剤は相容性、被膜形成性、現像性、接着性等改善目的に応じて適宜選択すればよい。
また、本発明に係る感光性組成物は、希釈のための溶剤や、熱重合禁止剤、消泡剤、界面活性剤などを添加することとしてもよい。
【００４３】
ここで、感光性組成物に添加可能な溶剤としては、ベンゼン、トルエン、キシレン、メチルエチルケトン、アセトン、メチルイソブチルケトン、シクロヘキサノン、メタノール、エタノール、プロパノール、ブタノール、ヘキサノール、シクロヘキサノール、エチレングリコール、ジエチレングリコール、グリセリン、エチレングリコールモノメチルエーテル、エチレングリコールモノエチルエーテル、プロピレングリコールモノメチルエーテル、プロピレングリコールモノエチルエーテル、ジエチレングリコールモノメチルエーテル、ジエチレングリコールモノエチルエーテル、ジエチレングリコールジメチルエーテル、ジエチレングリコールジエチルエーテル、３−メトキシブチルアセテート、３−メチル−３−メトキシブチルアセテート、プロピレングリコールモノメチルエーテルプロピオネート、プロピレングリコールモノエチルエーテルプロピオネート、炭酸メチル、炭酸エチル、炭酸プロピル、炭酸ブチルなどが挙げられる。中でも３−メトキシブチルアセテートは光重合性化合物、光重合開始剤に対して優れた溶解性を示すとともに、黒色顔料などの不溶性成分の分散性を良好にするところから好適である。前記溶剤は光重合性化合物、光重合開始剤および遮光材料の合計１００重量部に対して５０〜５００重量部の範囲で用いることができる。
【００４４】
また、熱重合禁止剤としてはヒドロキノン、ヒドロキノンモノエチルエーテル等が、消泡剤としてはシリコーン系、フッ素系化合物が、界面活性剤としてはアニオン系、カチオン系、ノニオン系等の従来公知の各種熱重合禁止剤が、さらに消泡剤としての界面活性剤が添加できる。
【実施例１】
【００４５】
次に、本発明に係る感光性組成物の実施例について説明する。
以下の実施例１〜３は、式（Ｉ）で示され、Ｘが式（II）で示される光重合開始剤として、式（IV）で示される１，２−オクタンジオン，１−[４−（フェニルチオ）フェニル]−，２−（Ｏ−ベンゾイルオキシム）を用いたものである。
実施例１
まず、特開２００１−３５４７３５号公報に記載の方法に従って前記式（IX）で示される化合物１を合成した。
すなわち、５００ｍｌ四つ口フラスコ中に、ビスフェノールフルオレン型エポキシ樹脂２３５ｇ（エポキシ当量２３５）とテトラメチルアンモニウムクロライド１１０ｍｇ、２，６−ジ−ｔｅｒｔブチル−４−メチルフェノール１００ｍｇ及びアクリル酸７２．０ｇを仕込み、これに２５ｍｌ／分の速度で空気を吹き込みながら９０〜１００℃で加熱溶解した。次ぎに、溶液が白濁した状態のまま徐々に昇温し、１２０℃に加熱して完全溶解させた。ここで溶液は次第に透明粘稠になったがそのまま撹拌を継続した。この間、酸価を測定し、１．０ｍｇＫＯＨ／ｇ未満になるまで加熱撹拌を続けた。酸価が目標に達するまで１２時間を要した。そして室温まで冷却し、無色透明で固体状の式（XI）で表されるビスフェノールフルオレン型エポキシアクリレートを得た。
【化２１】
2005338328.tif 000017
【００４６】
次いで、このようにして得られた上記のビスフェノールフルオレン型エポキシアクリレート３０７．０ｇにプロピレングリコールモノメチルエーテルアセテート（ＰＧＭＥＡ）６００ｇを加えて溶解した後、ベンゾフェノンテトラカルボン酸二無水物８０．５ｇ及び臭化テトラエチルアンモニウム１ｇを混合し、徐々に昇温して１１０〜１１５℃で４時間反応させた。酸無水物基の消失を確認した後、１，２，３，６−テトラヒドロ無水フタル酸３８．０ｇを混合し、９０℃で６時間反応させ、前記式（IX）で示される化合物１を得た。酸無水物基の消失はＩＲスペクトルにより確認した。
【００４７】
ここで化合物１は、式（IX）に示す化合物において、Ｘは、式（Ｘ）で示される基であり、Ｙは１、２、３、６−テトラヒドロ無水フタル酸二無水物から酸無水物基（−ＣＯ−Ｏ−ＣＯ−）を除いた残基、Ｚは３、３'、４、４'−ベンゾフェノンテトラカルボン酸四無水物から酸無水物を除いた残基であるとともに、Ｙ／Ｚモル比は５０．０／５０．０である。
この化合物１を主な光重合性化合物とし、本発明の感光性組成物の一例となる以下の組成の感光性黒色顔料分散組成物を調整した。
【００４８】
実施例１の感光性組成物は、
光重合性化合物として、
化合物１（５５％固形分）を１５０ｇ
ペンタエリスリトールテトラアクリレートを３０ｇ
光重合開始剤として、
２−（o-クロロフェニル）−４，５−ジ（m-メトキシフェニル）−イミダゾリル二量体を２ｇ
１，２−オクタンジオン，１−[４−（フェニルチオ）フェニル]−，２−（Ｏ−ベンゾイルオキシム）（ＣＧＩ１２４、チバスペシャリティーケミカルズ製）を２ｇ
ｐ−メトキシトリアジン(トリアジンＡ)を５ｇ
遮光材料である顔料分散液として、
御国色素製のカーボン分散液ＣＦブラック（カーボン濃度２０％、御国色素製）を５００ｇ
溶剤として、
３-メトキシブチルアセテートを３００ｇ
含むものである。
【００４９】
なお、上記成分からなり、感光性組成物となる混合物を攪拌機で２時間混合し、５μｍメンブランフィルターで濾過して感光性組成物を調合した。
調合した感光性組成物を厚さ１ｍｍの清浄な表面を有するガラス基板上にスピンコーター（TR２５０００：東京応化(株)製）を用いて乾燥膜厚が１．２μｍとなるように塗布し、９０℃で２分間乾燥して感光性組成物の膜（感光層）を形成した。次いでこの膜にネガマスクを介して紫外線を選択的に照射した。露光量は２５、５０、１００、５００ｍJの４段階とした。そののち、０．５重量％炭酸ナトリウム水溶液で２５℃、６０秒間スプレー現像することで線幅１０μｍのラインを含むブラックマトリクスパターンを形成した。その後、２２０度−３０ｍｉｎ循環式オーブンにてポストベークを行った。作成されたブラックマトリックスの膜厚は1．0μmであり、ＯＤ測定装置Ｄ−２００II(グレタグマクベス社製)にて測定したところＯＤ値は３．５であった。
【００５０】
実施例２
実施例１と同様の方法で化合物１を得た。
実施例２の感光性組成物は、
光重合性化合物として、
化合物１（５５％固形分）を１５０ｇ
ジペンタエリスリトールヘキサアクリレートを３０ｇ
光重合開始剤として、
１，２−オクタンジオン，１−[４−（フェニルチオ）フェニル]−，２−（Ｏ−ベンゾイルオキシム）（ＣＧＩ１２４、チバスペシャリティーケミカルズ製）を１ｇ
２−ベンジル−２−ジメチルアミノ−１−（４−モルフォリノフェニル）−ブタン−１オン(イルガキュア369、チバガイギー社製)を５ｇ
遮光材料である顔料分散液として、
カーボン分散液ＣＦブラック（高抵抗カーボン２４％含有：御国色素製）を４００ｇ
ブルー顔料分散液ＣＦブルー（ブルー顔料２０％含有：御国色素製）を１００ｇ
バイオレット分散液（顔料１０％含有：御国色素製）を１００ｇ
溶剤として、
３−メトキシブチルアセテートを１００ｇ
含むものである。
【００５１】
なお、上記成分の感光性組成物となる混合物を、マイクロフルイダイザーを用い１４７ＭＰａにて高圧分散し、感光性組成物を得た。得られた感光性組成物を用い実施例１と同様にしてブラックマトリクスのパターニングテストを行なった。
【００５２】
実施例３
まず、エチレン性不飽和結合を有する光重合性化合物として、化合物２を合成した。化合物２は、５００ｍｌ四つ口フラスコ中に、ＰＧＭＥＡ４００ｇとメタクリル酸７５ｇとベンジルメタクリレート２１０ｇ、２−ヒドロキシエチルメタクリレート１５ｇ、アゾビスイソブチロニトリル５ｇを仕込み、これに窒素を吹き込みながら６５〜７０℃に保ち３時間攪拌反応させることで得られた。
【００５３】
この化合物２を主な光重合性化合物とし、本発明の感光性組成物の一例となる以下の組成の感光性黒色顔料分散組成物を調整した。
すなわち、実施例３の感光性組成物は、
光重合性化合物として、
化合物２を１５０ｇ
ジエチレングリコールジアクリレートを１５ｇ
トリメチロールプロパントリアクリレートを１５ｇ
光重合開始剤として、
１，２−オクタンジオン，１−[４−（フェニルチオ）フェニル]−，２−（Ｏ−ベンゾイルオキシム）（ＣＧＩ１２４、チバスペシャリティーケミカルズ製）を１ｇ
２，４−ビス（トリクロロメチル）−６−（３−ブロモ−４−メトキシ）フェニル−ｓ−トリアジンを５ｇ
遮光材料である顔料分散液として、
チタンブラック分散液ＣＦブラック（黒チタン顔料２０％含有−御国色素製）を１５０ｇ
溶剤として、
３−メトキシブチルアセテートを３００ｇ
含むものである
【００５４】
。
なお、上記成分の感光性組成物となる混合物を、マイクロフルイダイザーを用い４９ＭＰａにて高圧分散し、感光性組成物を得た。得られた感光性組成物を用い実施例１と同様にしてブラックマトリクスのパターニングテストを行なった。
【００５５】
比較例１
実施例１と同様の方法で化合物１を得た。
比較例１の感光性組成物の組成は以下のものである。
すなわち、感光性組成物は、
光重合性化合物として、
化合物１（５５％固形分）を１５０ｇ
ペンタエリスリトールテトラアクリレートを３０ｇ
光重合開始剤として、
２−（o-クロロフェニル）−４，５−ジ（m-メトキシフェニル）−イミダゾリル二量体を２ｇ
２−ベンジル−２−ジメチルアミノ−１−（４−モルフォリノフェニル）−ブタン−１オン(イルガキュア369、チバガイギー社製)を２ｇ
ｐ−メトキシトリアジン(トリアジンＡ)を５ｇ
遮光材料である顔料分散液として、
御国色素製のカーボン分散液ＣＦブラック（カーボン濃度２０％、御国色素製）を５００ｇ
溶剤として、
３-メトキシブチルアセテートを３００ｇ
含むものである。
なお、上記成分からなる感光性組成物となる混合物を攪拌機で２時間混合し、５μｍメンブランフィルターで濾過して感光性組成物を得た。得られた感光性組成物を用い実施例１と同様にしてブラックマトリクスのパターニングテストを行なった。
【００５６】
比較例２
実施例１と同様の方法で化合物１を得た。
比較例２の感光性組成物の組成は以下のものである。
すなわち、感光性組成物は、
光重合性化合物として、
化合物１（５５％固形分）を１５０ｇ
ジペンタエリスリトールヘキサアクリレートを３０ｇ
重合開始剤として、
2-メチル-1[4-(メチルチオ)フェニル]-2-モリフォリノプロパン-1-オン（イルガキュア907、チバガイギー製）を１ｇ
２−ベンジル−２−ジメチルアミノ−１−（４−モルフォリノフェニル）−ブタン−１オン(イルガキュア369、チバガイギー社製)を５ｇ
遮光材料である顔料分散液として、
カーボン分散液ＣＦブラック（高抵抗カーボン２４％含有：御国色素製）を４００ｇ
ブルー顔料分散液ＣＦブルー（ブルー顔料２０％含有：御国色素製）を１００ｇ
バイオレット分散液（顔料１０％含有：御国色素製）を１００ｇ
溶剤として、
３−メトキシブチルアセテートを１００ｇ
含むものである。
【００５７】
なお、上記成分からなる感光性組成物となる混合物を、マイクロフルイダイザーを用い１４７ＭＰａにて高圧分散し、感光性組成物を得た。得られた感光性組成物を用い実施例１と同様にしてブラックマトリクスのパターニングテストを行なった。
【００５８】
比較例３
実施例３と同様の方法で化合物２を得た。
比較例３の感光性組成物は、
光重合性化合物として、
化合物２を１５０ｇ
ジエチレングリコールジアクリレートを１５ｇ
トリメチロールプロパントリアクリレートを１５ｇ
光重合開始剤として、
ＥＡＢ−Ｆ(ジエチルアミノベンゾフェノン)を１ｇ
２，４−ビス（トリクロロメチル）−６−（３−ブロモ−４−メトキシ）フェニル−ｓ−トリアジンを５ｇ
遮光材料である顔料分散液として、
チタンブラック分散液ＣＦブラック（黒チタン顔料２０％含有、御国色素製）を１５０ｇ
溶剤として、
３−メトキシブチルアセテートを３００ｇ
含むものである
なお、上記成分からなる感光性組成物となる混合物を、マイクロフルイダイザーを用い４９ＭＰａにて高圧分散し、感光性組成物を得た。得られた感光性組成物を用い実施例１と同様にしてブラックマトリクスのパターニングテストを行なった。
【００５９】
上述のようにして得られた実施例１〜３及び比較例１〜３のマトリクスのパターニングの評価（パターンの直進性、剥がれ、残さ）の結果を表１に示す。
【表１】
2005338328.tif 000018
【００６０】
パターンの直進性は、10ミクロンライン（幅１０μｍのライン)のエッジのガタツキがあるかどうかを目視で判定した。パターン剥がれは５ミクロンライン（幅５μｍのライン)での剥がれや欠けが発生していないかを目視で判定した。残さはガラス上に顔料の残さが残っているかどうかを目視で判定した。
判定の結果、実施例１〜３で得られたパターンは直線性に優れ、顔料残さや基板との剥がれは確認されなかった。一方、比較例１〜３は、低露光量ではパターン剥がれが多く直進性も良くなかった。
【００６１】
以下の実施例４〜７は、式（Ｉ）で示され、Ｘが式（III）で示される光重合開始剤として、式（Ｖ）で示されるエタノン，１−[９−エチル−６−（２−メチルベンゾイル）−９Ｈ−カルバゾル−３−イル]−，１−（Ｏ−アセチルオキシム）を用いたものである。
実施例４
実施例１と同様の方法で化合物１を得た。
実施例４の感光性組成物は、
光重合性化合物として、
化合物１（５５％固形分）を１５０ｇ
ペンタエリスリトールテトラアクリレートを３０ｇ
光重合開始剤として、
２−（o-クロロフェニル）−４，５−ジ（m-メトキシフェニル）−イミダゾリル二量体を２ｇ
エタノン，１−[９−エチル−６−（２−メチルベンゾイル）−９Ｈ−カルバゾル−３−イル]−，１−（Ｏ−アセチルオキシム）（ＣＧＩ２４２、チバスペシャリティーケミカルズ製）を２ｇ
遮光材料である顔料分散液として、
御国色素製のカーボン分散液ＣＦブラック（カーボン濃度２０％、御国色素製）を５００ｇ
溶剤として、
３-メトキシブチルアセテートを３００ｇ
含むものである。
【００６２】
なお、上記成分からなる感光性組成物となる混合物を攪拌機で２時間混合し、５μｍメンブランフィルターで濾過して感光性組成物を調整した。
得られた感光性組成物を用い実施例１と同様にしてブラックマトリクスのパターニングテストを行なった。
【００６３】
実施例５
実施例１と同様の方法で化合物１を得た。
実施例５の感光性組成物の組成は以下のものである。
すなわち、感光性組成物は、
光重合性化合物として、
化合物１（５５％固形分）を１５０ｇ
ジペンタエリスリトールヘキサアクリレートを３０ｇ
光重合開始剤として、
エタノン，１−[９−エチル−６−（２−メチルベンゾイル）−９Ｈ−カルバゾル−３−イル]−，１−（Ｏ−アセチルオキシム）（ＣＧＩ２４２、チバスペシャリティーケミカルズ製）を１ｇ
２−ベンジル−２−ジメチルアミノ−１−（４−モルフォリノフェニル）−ブタン−１オン(イルガキュア369、チバガイギー社製)を５ｇ
遮光材料である顔料分散液として、
カーボン分散液ＣＦブラック（高抵抗カーボン２４％含有：御国色素製）を４００ｇ
ブルー顔料分散液ＣＦブルー（ブルー顔料２０％含有：御国色素製）を１００ｇ
バイオレット分散液（顔料１０％含有：御国色素製）を１００ｇ
溶剤として、
３−メトキシブチルアセテートを１００ｇ
含むものである。
【００６４】
なお、上記成分の感光性組成物となる混合物を、マイクロフルイダイザーを用い１４７ＭＰａにて高圧分散し、感光性組成物を得た。得られた感光性組成物を用い実施例１と同様にしてブラックマトリクスのパターニングテストを行なった。
【００６５】
実施例６
実施例１と同様の方法で化合物１を得た。
実施例６の感光性組成物の組成は以下のものである。
すなわち、感光性組成物は、
光重合性化合物として、
化合物１（５５％固形分）を１５０ｇ
ジペンタエリスリトールヘキサアクリレートを３０ｇ
光重合開始剤として、
エタノン，１−[９−エチル−６−（２−メチルベンゾイル）−９Ｈ−カルバゾル−３−イル]−，１−（Ｏ−アセチルオキシム）（ＣＧＩ２４２、チバスペシャリティーケミカルズ製）を１ｇ
２−ベンジル−２−ジメチルアミノ−１−（４−モルフォリノフェニル）−ブタン−１オン(イルガキュア369、チバガイギー社製)を５ｇ
２−（o-クロロフェニル）−４，５−ジ（m-メトキシフェニル）−イミダゾリル二量体を２ｇ
遮光材料である顔料分散液として、
カーボン分散液ＣＦブラック（高抵抗カーボン２４％含有：御国色素製）を４００ｇ
ブルー顔料分散液ＣＦブルー（ブルー顔料２０％含有：御国色素製）を１００ｇ
バイオレット分散液（顔料１０％含有：御国色素製）を１００ｇ
溶剤として、
３−メトキシブチルアセテートを１００ｇ
含むものである。
【００６６】
なお、上記成分の感光性組成物となる混合物を、マイクロフルイダイザーを用い１４７ＭＰａにて高圧分散し、感光性組成物を得た。得られた感光性組成物を用い実施例１と同様にしてブラックマトリクスのパターニングテストを行なった。
【００６７】
実施例７
実施例３と同様の方法で化合物２を得た。
【００６８】
実施例７の感光性組成物は、
光重合性化合物として、
化合物２を１５０ｇ
ジエチレングリコールジアクリレートを１５ｇ
トリメチロールプロパントリアクリレートを１５ｇ
光重合開始剤として、
エタノン，１−[９−エチル−６−（２−メチルベンゾイル）−９Ｈ−カルバゾル−３−イル]−，１−（Ｏ−アセチルオキシム）（ＣＧＩ２４２、チバスペシャリティーケミカルズ製）を１ｇ
２，４−ビス（トリクロロメチル）−６−（３−ブロモ−４−メトキシ）フェニル−ｓ−トリアジンを５ｇ
遮光材料である顔料分散液として、
チタンブラック分散液ＣＦブラック（黒チタン顔料２０％含有−御国色素製）を５００ｇ
溶剤として、
３−メトキシブチルアセテートを３００ｇ
含むものである
【００６９】
。
なお、上記成分の感光性組成物となる混合物を、マイクロフルイダイザーを用い４９ＭＰａにて高圧分散し、感光性組成物を得た。得られた感光性組成物を用い実施例１と同様にしてブラックマトリクスのパターニングテストを行なった。
【００７０】
比較例としては、上述の比較例１〜３を用いた。
【００７１】
上述のようにして得られた実施例４〜７，比較例１〜３のマトリクスのパターニングの評価（パターンの直進性、剥がれ、残さ）の結果を表２に示す。
【表２】
2005338328.tif 000019
評価方法は、上述の実施例１〜３の場合と同様である。
判定の結果、実施例４〜７で得られたパターンは直線性に優れ、顔料残さや基板との剥がれは確認されなかった。一方、比較例１〜３は、低露光量ではパターン剥がれが多く直進性も良くなかった。